중합 의 깊이 ( 마이크로미터 ) 는 BAPO 농도 ( wt %) 및 노출 시간 ( s ) 의 다섯 가지 의 상이 한 조합 에 대하 여 이산화 티타늄 농도 ( wt %) 의 함수 로서 정의 되 었 다 . 이러 한 시험 으로부터 , 2 wt % 의 BAPO 및 60 s 의 노출 시간 을 가진 2 wt % 농도 의 이산화 티타늄 은 133 . 3 마이크로미터 와 동일 한 중합 평균 깊이 를 수득 할 수 있 음 을 측정 하 였 다 . 따라서 이러 한 세팅 은 83 . 3 마이크로미터 의 과경 화 를 갖 는 50 마이크로미터 층 에서 조립 하 기 위하 여 사용 될 수 있 다 . 200 mW / dm 2 의 조도 가 이용 되 었 다 .